(57)【要約】      （修正有）【課題】様々な要因で変動するシートの特性を均一にするためのシート製造方法およびシート製造装置を提供する。【解決手段】シートの製造方法は、押出機１にてポリマーを溶融させ、回転数を一定に制御したギアポンプ２により前記溶融したポリマーを輸送して口金４からシート状に押し出し、前記押し出されたシート１０を冷却成形工程を経て巻き取るシートを巻取るに際し、前記口金４より下流の工程でシート１０の特性を測定し、この測定されたシート特性の値に応じて前記押出機１のスクリューの回転数および／または押出機のヒーターの温度を制御する。【選択図】図１
2014193604.tif 000002
【特許請求の範囲】
【請求項１】
押出機にてポリマーを溶融させ、
回転数を一定に制御したギアポンプにより前記溶融したポリマーを輸送して口金からシート状に押し出し、
前記押し出されたシートを冷却成形工程を経て巻き取るシートの製造方法において、
前記口金より下流の工程でシートの特性を測定し、この測定されたシート特性の値に応じて前記押出機のスクリューの回転数および／または押出機のヒーターの温度を制御する、シートの製造方法。
【請求項２】
押出機にてポリマーを溶融させ、
回転数を一定に制御したギアポンプにより前記溶融したポリマーを輸送して口金からシート状に押し出し、
前記押し出されたシートを冷却成形工程を経て巻き取るシートの製造方法において、
前記口金より下流の工程でシートの特性を測定し、前記押出機と前記ギアポンプの間で溶融ポリマーの圧力を測定し、前記測定されたシート特性の値に応じてこの圧力の設定値を決め、前記圧力がこの設定値となるように前記押出機のスクリューの回転数および／または押出機のヒーターの温度を制御する、シートの製造方法。
【請求項３】
押出機にてポリマーを溶融させ、
回転数を一定に制御したギアポンプにより前記溶融したポリマーを輸送して口金からシート状に押し出し、
前記押し出されたシートを冷却成形工程を経て巻き取るシートの製造方法において、
前記口金より下流の工程でシートの特性を測定し、前記ギアポンプと前記口金の間で溶融ポリマーの圧力を測定し、前記測定されたシート特性の値に応じてこの圧力の設定値を決め、前記圧力がこの設定値となるように前記押出機のスクリューの回転数および／または押出機のヒーターの温度を制御する、シートの製造方法。
【請求項４】
前記押出機のスクリューの回転数および／または押出機のヒーターの温度に加え、前記ギアポンプの温度も制御する、請求項１〜３のいずれかのシートの製造方法。
【請求項５】
前記シートの特性の測定を製品としてシートを巻き取る前に実施する、請求項１〜４のいずれかのシートの製造方法。
【請求項６】
前記シートの特性が、シートの搬送方向もしくは幅方向における厚み分布、比重分布、透気度分布および光透過度分布からなる群より選ばれる少なくとも一つである、請求項１〜５のいずれかのシートの製造方法。
【請求項７】
前記シートの特性の分布のばらつきが大きい場合に、前記押出機のスクリューの回転数を増やすおよび／または前記押出機のヒーターの温度を下げる、請求項６のシートの製造方法。
【請求項８】
ポリマーを溶融させるための押出機と、
吐出を定量化させるためのギアポンプと、
溶融ポリマーをシート状に拡幅させる口金と、
搬送されている途中のシートの特性を測定する測定器と、
前記測定器の測定結果に基づいて前記押出機のスクリューの回転数および／または押出機のヒーター温度を制御する演算器とを備えた、シートの製造装置。
【請求項９】
ポリマーを溶融させるための押出機と、
吐出を定量化させるためのギアポンプと、
前記押出機と前記ギアポンプの間の溶融ポリマーの圧力を測定する圧力計と、
溶融ポリマーをシート状に拡幅させる口金と、
搬送されている途中のシートの特性を測定する測定器と、
前記測定器の測定結果に基づいて前記圧力計の設定値を決める第１の演算器と、
前記圧力計の圧力値が前記設定値となるように、前記押出機のスクリューの回転数および／または押出機のヒーター温度を制御する第２の演算器とを備えた、シートの製造装置。
【請求項１０】
ポリマーを溶融させるための押出機と、
吐出を定量化させるためのギアポンプと、
溶融ポリマーをシート状に拡幅させる口金と、
前記ギアポンプと前記口金の間の溶融ポリマーの圧力を測定する圧力計と、
搬送されている途中のシートの特性を測定する測定器と、
前記測定器の測定結果に基づいて前記圧力計の設定値を決める第１の演算器と、
前記圧力計の圧力値が前記設定値となるように、前記押出機のスクリューの回転数および／または押出機のヒーター温度を制御する第２の演算器とを備えた、シートの製造装置。
【請求項１１】
前記シートの特性を測定する測定器が、シートの搬送方向もしくは巾方向における厚み分布、比重分布、透気度分布および光透過度分布からなる群より選ばれる少なくとも一つを測定する、請求項８〜１０のいずれかのシートの製造装置。
【発明の詳細な説明】
【技術分野】
【０００１】
本発明は、シートの製造方法およびシートの製造装置に関する。
【背景技術】
【０００２】
従来から、ポリエステル、ポリエチレン、ポリプロピレン、ポリアミド、ポリカーボネート、ポリオレフィン、アクリル系樹脂等を用いて製造されるシートは、一般的に図５に示すような工程により製造されている。図５は、シート製造装置の一例を示す概略図である。
【０００３】
図５において、シート製造装置３０は、ポリマーの流れ方向における上流側から順に、押出機１、ギアポンプ２、フィルター３、口金４、冷却ロール５、延伸装置６、ワインダー７が配置されている。また、延伸装置６とワインダー７との間には、厚み計８が設置され、厚み制御器９が、厚み計８と口金４とに電気的に接続されている。
【０００４】
上記装置において、原料となるポリマーは押出機１に供給され、溶融された後、ギアポンプ２へ押し出される。ギアポンプ２は吐出量（送出量）を一定にする機能を有しており、一定量吐出されたポリマーは、フィルター３を通じて異物等が除去され、次いで口金４へ供給される。口金４には所定の間隙を有するスリットが設けられており、このスリットからポリマーがシート状に押し出され、回転する冷却ロール５上にて冷却・固化された後、固化シート１０を得る。この固化シート１０は、引き続き延伸装置６により延伸され、ワインダー７によりシートとして巻き取られる。その際、厚み計８により、シートの幅方向（紙面に直交する方向）における厚みが測定され、得られた厚みデータをもとに厚み制御器９により口金４のスリット間隙が調整され、一定範囲内の厚みを有する（厚みのバラツキが小さい）製品シートが得られる。
【０００５】
シートの製造では得られる製品シートの特性を均一にすることが重要である。ここでいう特性とはシートの厚み、熱収、比重（密度）、結晶化度、光学的な透明性、反射率など様々な製品シートで要求される個々の特性であり、ここに記載の特性に限定されるものではない。
【０００６】
シートの幅方向では、前述のようにシート厚みのバラツキから口金のスリット操作量を演算して口金の操作にフィードバックすることで厚みを均一に管理することや、横延伸工程の幅方向温度や風速を均一化するなどで幅方向の熱収分布や光学透明性などを均一に管理する。
【０００７】
シートの搬送方向では、キャスト工程の引き取り速度や縦延伸倍率、温度の条件を操作することで、例えば厚みのバラツキや密度などの特性が均一になるよう管理する。具体的には、キャスト工程の引き取り速度などはポリマー種類に応じた設定をしないと、振動現象による厚みのバラツキを生じるし、縦延伸では倍率と温度を適正範囲にしないとシートの破れにつながることがある。
【０００８】
以上のように、シートの厚みや特性のバラツキ対策は基本的には工程毎の原因を究明し、個々に解決することが原則である。しかしながら、本発明者らの知見によれば、個々の工程を安定させることに加えて、口金より上流の押出工程を安定させることが重要である。なぜならば、シートの製造工程はポリマーを介して連続しており、押出工程、すなわち上流工程の影響が、キャストや延伸の下流工程に直接影響するからである。先の事例に照らし合わせると、キャスト工程で引き取り速度を最適化したとしても、ポリマーの粘度や混練性、溶融状態などにバラツキがあれば、均一な引き取りが難しくなり、結果として厚みや特性のバラツキを生じてしまう。これは延伸工程でも同じことである。
【０００９】
押出工程はポリマーにせん断による発熱とヒーターなどの加熱体により熱をかけ、溶融させ、その溶融体を搬送し、場合によって異物を除去し、口金からシート状に吐出させる工程である。押出工程でシートの厚みや特性にバラツキを発生させる因子としてはポリマーの例えば溶融状態、粘度のバラツキ、温度のバラツキ、劣化の状態、分子量分布などが挙げられるが、いずれもスクリュー回転数による吐出量やポリマーの混練度合い、溶融ポリマーの温度を一定値に管理することが均一なシートを製造するために必用である。特許文献１には、押出を安定させることが重要であり、押出機の条件が安定領域に入っている状態で運転することが必用の旨記載されている。さらには、シートの製造条件から吐出量の範囲が押出の安定運転の条件と異なる場合に、ポリマーを装置の系外に排出してでも押出機の運転条件を一定化させることが重要、との内容が記載されている。
【先行技術文献】
【特許文献】
【００１０】
【特許文献１】特開２０１２−１８３６９１号公報
【発明の概要】
【発明が解決しようとする課題】
【００１１】
しかしながら、特許文献１に記載されているとおりに押出機の装置や条件の安定化を図っても、シートの特性が均一化しないことがしばしばある。例えば、見かけ上室内の温度管理をしている工場でも、季節変動の影響や昼夜の気温変化により、押出機や周辺装置の条件が変化する。また、受け入れた原料の粘度、比重などの特性にバラツキがある場合があり、押出条件、さらにはシートの物性に直接影響することがしばしば発生し、均一な特性のシートを得られないことが多い。特許文献１のように押出条件を装置固有の安定範囲にしてシート製造条件に応じて吐出量を操作する方法では、押出の条件が変わらないので、ポリマーのバラツキが直接シートの特性に影響してしまうため、外因によるシートのバラツキを抑えることは困難である。
【００１２】
本発明の目的は、シートの特性を測定し、押出機の運転条件、設定値にフィードバックして、シートの特性を均一化が可能なシートの製造方法およびシートの製造装置を提供することにある。
【課題を解決するための手段】
【００１３】
上記目的を達成する本発明のシートの製造方法は、
押出機にてポリマーを溶融させ、回転数を一定に制御したギアポンプによりこの溶融したポリマーを輸送して口金からシート状に押し出し、この押し出されたシートを冷却成形工程を経て巻き取るに際し、
前記口金より下流の工程でシートの特性を測定し、この測定されたシート特性の値に応じて前記押出機のスクリューの回転数および／または押出機のヒーターの温度を制御する。
【００１４】
また、本発明の別の態様のシートの製造方法は、
押出機にてポリマーを溶融させ、回転数を一定に制御したギアポンプによりこの溶融したポリマーを輸送して口金からシート状に押し出し、この押し出されたシートを冷却成形工程を経て巻き取るに際し、
前記口金より下流の工程でシートの特性を測定し、前記押出機と前記ギアポンプの間で溶融ポリマーの圧力を測定し、前記測定されたシート特性の値に応じてこの圧力の設定値を決め、前記圧力がこの設定値となるように前記押出機のスクリューの回転数および／または前記押出機のヒーターの温度を制御する。
【００１５】
また、本発明のさらに別の態様のシートの製造方法は、
押出機にてポリマーを溶融させ、回転数を一定に制御したギアポンプによりこの溶融したポリマーを輸送して口金からシート状に押し出し、この押し出されたシートを冷却成形工程を経て巻き取るに際し、
前記口金より下流の工程でシートの特性を測定し、前記ギアポンプと前記口金の間で溶融ポリマーの圧力を測定し、前記測定されたシート特性の値に応じてこの圧力の設定値を決め、前記圧力がこの設定値となるように前記押出機のスクリューの回転数および／または前記押出機のヒーターの温度を制御する。
【００１６】
上記目的を達成する本発明のシートの製造装置は、
ポリマーを溶融させるための押出機と、吐出を定量化させるためのギアポンプと、溶融ポリマーをシート状に拡幅させる口金と、搬送されている途中のシートの特性を測定する測定器と、この測定器の測定結果に基づいて前記押出機のスクリューの回転数および／または押出機のヒーター温度を制御する演算器とを備えている。
【００１７】
また、本発明の別の態様のシートの製造装置は、
ポリマーを溶融させるための押出機と、吐出を定量化させるためのギアポンプと、前記押出機と前記ギアポンプの間の溶融ポリマーの圧力を測定する圧力計と、溶融ポリマーをシート状に拡幅させる口金と、搬送されている途中のシートの特性を測定する測定器と、前記測定器の測定結果に基づいて前記圧力計の設定値を決める第１の演算器と、  前記圧力計の圧力値が前記設定値となるように、前記押出機のスクリューの回転数および／または押出機のヒーター温度を制御する第２の演算器とを備えている。
【００１８】
また、本発明のさらに別の態様のシートの製造装置は、
ポリマーを溶融させるための押出機と、吐出を定量化させるためのギアポンプと、溶融ポリマーをシート状に拡幅させる口金と、前記ギアポンプと前記口金の間の溶融ポリマーの圧力を測定する圧力計と、搬送されている途中のシートの特性を測定する測定器と、前記測定器の測定結果に基づいて前記圧力計の設定値を決める第１の演算器と、前記圧力計の圧力値が前記設定値となるように、前記押出機のスクリューの回転数および／または押出機のヒーター温度を制御する第２の演算器とを備えている。
【発明の効果】
【００１９】
本発明によれば、以下に示すとおり、シートの特性を測定して、押出条件にフィードバックすることで、シートの特性が均一に近づけることが可能になり、安定してシート製造ができるようになる。
【図面の簡単な説明】
【００２０】
【図１】本発明の一実施形態を示すシート製造装置の概略構成図である。
【図２】本発明の一実施形態を示すシート製造装置の概略構成図である。
【図３】本発明の一実施形態を示すシート製造装置の概略構成図である。
【図４】本発明の一実施形態を示すシート製造装置の概略構成図である。
【図５】一般的なシート製造装置の概略構成図である。
【発明を実施するための形態】
【００２１】
以下、本発明の最良の実施形態の例を、図面を参照しながら説明する。
【００２２】
図1は、本発明の一実施形態を示すシート製造装置の概略図である。ここで１１はシート特性測定器であり、各種シートの特性を測定する。１２は演算器であり、シート特性測定器１１で測定した値から特性のバラツキを演算し、押出機のスクリュー回転数やヒーター温度を操作する信号を発信する。１３は押出機スクリュー回転数信号、１４は押出機ヒーター温度信号を模式的に表したもので、１５はスクリューを回転させるためのモーターを示している。口金４や冷却ロール５などは図５の構成と同様である。
【００２３】
図１の構成ではシートを巻き取る直前にシートの特性を測定する。特性の種類によって、測定する場所は限定されないが、製品の厚みや特性のバラツキを均一にするためには、製品としてシート形成された巻き取り直前が好ましい。もちろん、冷却ロール５と延伸工程６の間で測定してもよいし、口金４と冷却ロール５の間で測定してもよい。
【００２４】
また測定器はシートの幅方向に１箇所設置し、定点を測定する形態でもよいし、測定器を幅方向にスキャニングして測定してもよい。さらには幅方向に複数台の測定器を備える構成であってもよい。
【００２５】
測定の間隔は連続的に短い間隔で測定することが好ましい。好ましくは１秒以下の間隔であり、さらに好ましくは０．０１秒から０．１秒の範囲で測定を連続することがよい。もちろん、測定の間隔は測定する対象特性、シートの搬送速度によって変更してもよい。
【００２６】
測定した特性値は演算器１２に取り込まれ、バラツキを分析される。その分析結果から、特性のバラツキが均一になるように押出機のスクリュー回転数、押出機のヒーター温度、またはスクリュー回転数とヒーター温度の両方の設定を変化させる、つまり制御するように、演算器１２からスクリュー回転モーター１５、あるいは図示はしないが押出機１のヒーターに信号を発信する。
【００２７】
バラツキを均一にするための操作方法は各特性によって異なるが、先述のように押出工程でシートの厚みや特性にバラツキを発生させる因子としてはポリマーの例えば溶融状態、粘度のバラツキ、温度のバラツキ、劣化の状態、分子量分布などが挙げられる。これらの因子は独立ではなく、それぞれ相関しあっており、押出機ではスクリューの回転数、形状、滞留時間、ヒーター温度などで変化し、バラツキを均一にするには、ポリマーを練り込む方向に押出機を操作することが好ましい。混練性を向上させるには単位吐出量あたりに押出機がポリマーを練ることに対する仕事（比エネルギー）を向上させることが必用であり、スクリュー回転数を増やすことがその操作となる。またポリマーはせん断を受けることで発熱する傾向があるが、スクリュー回転数を向上させるとせん断発熱を受け、ポリマー温度が上昇し、ポリマー粘度が下がり、かえって混練しにくくなることがあるため、押出機のヒーター温度は下げる方向に操作することが好ましい。またスクリュー回転数の操作は伴わず、ヒーター温度の操作だけでも混練性向上の効果を得ることができる。この場合、ポリマーの特性にもよるが、やはり下げる方向に操作することが好ましい形態となる。つまり、記シートの特性の分布のばらつきが大きい場合に、押出機のスクリューの回転数を増やす操作、押出機のヒーターの温度を下げる操作、またはこの２つの操作の両方を行うことが好ましい。  ここで押出機１は単軸押出機、単軸押出機を縦列に接続したタンデム押出機、あるいは２軸押出機、多軸押出機のいずれの構成でもよく、それぞれの組み合わせでもよい。
【００２８】
押出機のスクリューは単軸構成であれば一般的なフルフライト、ダブルフライトでもよく、先端に混練性を向上させるためのダルメージが設置されていてもよい。また２軸押出機の構成であれば、搬送エレメント、混練エレメントなど各種エレメントを用いることができる。いずれの場合もスクリュー回転数を操作した場合の混練性の変化、吐出量の変化が小さい方が、特性の微調整が可能であり、かつ生産条件に影響しにくいので好ましい。
【００２９】
また押出機のヒーターは、一般的なアルミ鋳込みヒーター、バンドヒーターでもよいし、熱媒ジャケットでスクリューシリンダーを覆うことも均一化の点でよい。冷却はシリンダー全体を水、熱媒、空気で冷却してもよいし、スクリューの中心軸に通水できる構造としてもよい形態である。
【００３０】
一般的に２軸押出機を用いる場合は押出機先端にギアポンプを設置して吐出量を調整するため、吐出能力がスクリューの回転数に影響されにくく、ポリマーの練り込みを操作することができ、シートの特性をコントロールするには自由度が大きく好ましい。単軸やタンデム押出機はスクリュー回転数に比例して吐出量が増加するが、この場合も押出機の吐出方向下流にギアポンプを設置することで、吐出量を一定化し、かつスクリュー回転数を操作できるようになるのでよい形態となる。
【００３１】
ギアポンプはギアが二つでも三つでもよく、平歯、斜歯様々な形態の歯車を用いることができる。ギアポンプの吐出性能は歯車と歯車を収納する筐体のクリアランスで決定されるが、そのクリアランスが広いと、ギアポンプ前後の圧力の影響で歯車により計量する吐出の精度が悪くなることが一般的である。そのためスクリュー回転数を変化させるとギアポンプ入り側の圧力が変化するので、吐出量の精度を維持するためにはクリアランスを狭くすることがよい構成である。ギアポンプの吐出性能が前後の圧力に対して鈍くなることで、スクリュー回転数の変化できる範囲を広げられることになる。
【００３２】
図２の構成は本発明の別の一実施形態を示すシート製造装置の概略図である。ここで１６はギアポンプ入り側の圧力を測定する圧力計、１７は第２の演算器であり、その他の構成は図１と同様である。
【００３３】
図２の構成では、まずシートの特性測定器１１により測定した特性結果から、第１の演算器１２で特性のバラツキが均一となるようにギアポンプ入り側の圧力設定値を演算する。次いで第１の演算器１２から圧力計１６へ圧力設定値を変更する信号を発信する。次いで圧力計１６から、現在のギアポンプ入り側の圧力値と圧力設定値の信号を第２の演算器１７に送信する。次いでギアポンプ入り側の圧力値が圧力設置値となるように押出機のスクリュー回転数、押出機のヒーター温度、またはスクリュー回転数とヒーター温度の両方の設定を変化させる、つまり制御するように、第２の演算器１７からスクリュー回転モーター１５や図示はしないが押出機１のヒーターに信号を発信する。このような２段階の構成をとってもよい。図２のような構成を取ることでギアポンプの特性に合わせた圧力操作も同時に行えることになり、さらにシート特性均一化に好ましい形態となる。
【００３４】
図３の構成は本発明のさらに別の一実施形態を示すシート製造装置の概略図である。ここで圧力計１６がギアポンプ下流に設置されており、その他の構成や制御の方法は図２と同様である。ポリマーの状態が顕著に現れるギアポンプ下流の圧力を制御に取り込むことにより、さらにシート特性均一化に好ましい形態となる。例えば、ポリマーの温度、粘度が同じ場合、口金での圧力損失が大きいほど、つまりギアポンプ下流の圧力が高いほど、吐出量が多くなる。そのため、シートの厚みが薄くなった場合、ギアポンプ下流の設定圧力を上げることが好ましい。
【００３５】
図２や図３の構成では、第１の演算器１２から圧力計１６へ圧力設定値の信号を送信していたが、第１の演算器１２から第２の演算器１７へ圧力設定値の信号を送信してもよい。この場合、第２の演算器１７は、圧力計１６から送信されてくる現在圧力の信号値と第１の演算器１２から送信された圧力設定値とを対比して制御を行う。
【００３６】
また、図２や図３の構成では、第１の演算器１２、第２の演算器１７、圧力計１６が別々の機器として独立して設けられているが、１つの機器がこれら演算器や圧力計の機能の全て、あるいは２つ以上の機能を兼ねていてもよい。
【００３７】
本発明のシートの製造装置では、押出器スクリュー回転数、押出器ヒータ温度に加えて、ギアポンプのヒーター温度も制御することが好ましい。図４の構成は、図１に示したシート製造装置で、さらにギアポンプのヒーター温度も制御する一実施形態を示すシート製造装置の概略図である。ここで、１８はギアポンプのヒーター温度信号を模式的に表したもので、その他の構成は図１と同様である。ギアポンプが吐出量を一定にする精度は、ポリマーの状態と温度などに影響される。制御による押出機のスクリュー回転数、押出機のヒーター温度の変化、つまりポリマー状態の変化に合わせてギアポンプのヒーター温度を制御することで、さらにシート特性均一化に好ましい形態となる。もちろん、図２や図３に示したシート製造装置で、さらにギアポンプのヒーター温度を制御してもよい。
【００３８】
シートの特性測定は、シートの搬送方向もしくは幅方向における、厚み分布、比重（密度）分布、光線透過度分布、可視光反射率分布、空気の透気度分布など様々な特性を測定することがよい。測定は１種類でもよいし、上記の特性を複数同時に測定してもよい。
【００３９】
厚みを測定する場合は、例えばキーエンス社製のレーザー変位計（型式ＬＫＧ−１５）を用いると直接的な厚みを測定することができる。その他、Ｘ線方式、β線方式でポリマーの密度分布を測定して厚みに換算する方法もあるが、この場合厚みの形態でも密度の形態でもバラツキを評価できれば、特に限定されない。
【００４０】
光線透過度などを測定することでシートの特性の均一性を評価することができる。この場合、シートの片側に光源を設置し、反対面で光の強度を検出してもよいし、例えばニレコ社製の欠点検出器（型式Ｍｕｊｉｋｅｎシリーズ）などを用いて光の透過強度を測定してもよい。
【００４１】
可視光反射率など測定することでもシート特性の均一性を評価することができる。例えば、コニカミノルタ社製の分光計（型式ＱｕｅｓｔＸ）などを用いて測定してもよい。
【００４２】
空気の透気度などはシートの片側にエアーノズルを設置させ、反対面からの空気の漏れ量を検出してもよいし、例えばＡＶＡＴＯＲＯＮ社製の連続透気度測定器（型式ＭｉｃｒｏＰＥＲＭ６００スマート）などを用いて測定してもよい。
【００４３】
押出機のスクリューの回転数設定、押出機のヒーターの温度設定、ギアポンプのヒーターの温度設定などの操作の変化量は、特性のバラツキに影響されるが、基本的には操作量が小さい方がよい。好ましくは２０％以下、さらに好ましくは１０％以下の範囲で操作することがよい。
【００４４】
本発明に適用可能なポリマーとしては、例えば、ポリプロピレン、ポリエステル、ポリエチレン、ポリアミド、ポリカーボネート、ポリオレフィン、ポリ乳酸、アクリル系ポリマー、など特に限定されず、熱可塑性樹脂でも熱硬化性樹脂でもよい。
【００４５】
ポリマーフィルムの構成は、単層構成でもよいし、２層以上の積層構成を有していてもよい。また、延伸工程を採用する場合は、縦延伸と横延伸を順次組み合わせた逐次二軸延伸機を用いて行なってもよいし、縦延伸と横延伸を同時に行なう同時二軸延伸機を用いて行なってもよい。もちろん、延伸工程を経ない未延伸フィルムとしても構わない。
【００４６】
上記した製法により得られるポリマーシートは、例えば、パッケージやラミネートなどの包装用途、デジタルビデオカメラなどの磁気記録媒体用途、ディスプレイなどの光学用途、フレキシブル基板などの半導体用途、セパレーターなどの電池用途など各種産業、用途に好適に用いることができる。
【実施例】
【００４７】
[実施例１]
図１に示す構成を有するシート製造装置を用い、口金以降の冷却ロール、延伸装置、ワインダー等の工程は図５に示す構成でシートの製造を行った。ポリマーはポリエチレンテレフタレートを用い、吐出量は５００ｋｇ／ｈｒ、押出温度は２８０℃とした。押出機はφ９０の単軸押出機を用い、ギアポンプも同等の吐出性能を持つものを使用した。口金は巾９００ｍｍ、スリット間隙２．５ｍｍに設定した口金を用い、径が６００ｍｍの冷却ロールを用い、キャスト速度は４０ｍ／分、縦延伸倍率５．０倍、縦延伸温度１２５℃とし、製品シートの引き取りは２００ｍ／分の速度にてシートの製造を実施した。
【００４８】
シートの特性は巻き取りの直前でβ線式厚さ計により厚みを測定し、年間をとおして、搬送方向の厚みのバラツキが１０％以下になるようにスクリュー回転数と押出機のヒーター温度を制御した。その結果、年間を通しての厚みのバラツキが８．３％以下の製品シートを製造することができ、その他の特性も不具合なく良好な品質の製品を得ることができた。
【００４９】
[実施例２]
図２に示す構成を有するシート製造装置を用い、口金以降の冷却ロール、延伸装置、ワインダー等の工程は図５に示す構成でシートの製造を行った。ポリマーはポリプロピレンを用い、吐出量は１００ｋｇ／ｈｒ、押出温度は２４０℃とした。押出機はφ６５の単軸押出機を用い、ギアポンプも同等の吐出性能を持つものを使用した。口金は巾７００ｍｍ、スリット間隙１．１ｍｍに設定した口金を用い、径が８００ｍｍの冷却ロールを用い、キャスト速度は２７ｍ／分、縦延伸倍率５．５倍、縦延伸温度１１５℃とし、製品シートの引き取りは１５０ｍ／分の速度にてシートの製造を実施した。
【００５０】
シートの特性は巻き取りの直前でβ線式厚さ計による厚み測定と、空気の透気度を測定し、冬季（１２月〜３月）の間の、搬送方向の厚みのバラツキが８．０％以下になるように、透気度のバラツキが１０％以下になるようにスクリュー回転数と押出機のヒーター温度によりギアポンプ前の圧力を制御した。その結果、当該期間での厚みのバラツキが５．６％、透気度のバラツキが９．２％以下の製品シートを製造することができ、その他の特性も不具合なく良好な品質の製品を得ることができた。
【００５１】
[実施例３]
図３に示す構成を有するシート製造装置を用い、口金以降の冷却ロール、延伸装置、ワインダー等の工程は図５に示す構成でシートの製造を行った。ポリマーはポリエチレンテレフタレートを用い、吐出量は２００ｋｇ／ｈｒ、押出温度は２９０℃とした。押出機はφ７５のタンデム押出機を用い、ギアポンプも同等の吐出性能を持つものを使用した。口金は巾１１００ｍｍ、スリット間隙１．５ｍｍに設定した口金を用い、径が７００ｍｍの冷却ロールを用い、キャスト速度は３０ｍ／分、縦延伸倍率６．０倍、縦延伸温度１３０℃とし、製品シートの引き取りは１８０ｍ／分の速度にてシートの製造を実施した。
【００５２】
シートの特性は巻き取りの直前でβ線式厚さ計による厚みを測定し、夏季（７月〜９月）の間の、搬送方向の厚みのバラツキが６．０％以下になるように、ギアポンプ下流の圧力の設定値を変え、スクリュー回転数と押出機のヒーター温度により、その圧力を制御した。その結果、当該期間での厚みのバラツキが５．０％以下の製品シートを製造することができ、その他の特性も不具合なく良好な品質の製品を得ることができた。
【００５３】
[比較例１]
図５に示す構成でシートの製造を行った。ポリマーはポリプロピレンを用い、吐出量は１１０ｋｇ／ｈｒ、押出温度は２４０℃とした。押出機はφ６５の単軸押出機を用い、ギアポンプも同等の吐出性能を持つものを使用した。口金は巾７００ｍｍ、スリット間隙１．１ｍｍに設定した口金を用い、径が８００ｍｍの冷却ロールを用い、キャスト速度は３４ｍ／分、縦延伸倍率５．３倍、縦延伸温度１１８℃とし、製品シートの引き取りは１８０ｍ／分の速度にてシートの製造を実施した。
【００５４】
シートの特性として、巻き取りの直前でβ線式厚さ計による厚み測定と、空気の透気度を測定し、冬季（１２月〜３月）の間バラツキを調べたところ、厚みのバラツキが１３．４％、透気度のバラツキが１５．６％となり、目標の特性バラツキの製品シートを得ることができなかった。
【００５５】
[比較例２]
比較例１の条件と同じで、縦延伸倍率を５．０倍〜５．４倍まで変化させ、かつ、それに対応してキャスト速度を変化させたが、厚みのバラツキが１５．５％〜１７．６％の間で変化し、また厚みや物性のバラツキと相関する結果は得られなかった。
【産業上の利用可能性】
【００５６】
本発明は、熱可塑性の溶融ポリマーを用いたシート製造装置に応用できるが、その応用範囲が、これらに限られるものではない。
【符号の説明】
【００５７】
１    押出機
２    ギアポンプ
３    フィルター
４    口金
５    冷却ロール
６    延伸装置
７    ワインダー
８    厚み計
９    厚み制御器
１０  シート
１１  シート特性測定器
１２  （第１の）演算器
１３  押出機スクリュー回転数信号
１４  押出機ヒーター温度信号
１５  スクリュー回転モーター
１６  圧力計
１７  第２の演算器
３０  シート製造装置
【図１】
2014193604.tif 000003
【図２】
2014193604.tif 000004
【図３】
2014193604.tif 000005
【図４】
2014193604.tif 000006
【図５】
2014193604.tif 000007